(57)【要約】　　　（修正有）【課題】着色材料を高濃度で含有しても、高感度の着色感光性樹脂組成物を短時間に調製できる着色感光性樹脂組成物の提供，及びこれを用いた表面平滑性、パターン形状および明度に優れた、高品質のカラーフィルタの提供。【解決手段】（Ａ）バインダー樹脂、（Ｂ）光重合性モノマー、（Ｃ）光重合開始剤、（Ｄ）着色材料および（Ｅ）溶剤を含有し、（Ｃ）光重合開始剤として少なくともビイミダゾール化合物を含み、かつ（Ｅ）溶剤としてシクロペンタノンおよびシクロヘキサノンからなる群から選ばれる少なくとも１種の脂肪族環状ケトン系溶剤およびプロピレングリコールモノアルキルエーテルアセテートを含む着色感光性樹脂組成物において、ビイミダゾール化合物の（１）粉末Ｘ線回折パターンがＣｕ−Ｋα特性Ｘ線回折の２θ角度で少なくとも９．７°〜９．９°の範囲および１０．０°〜１０．２°の範囲にそれぞれ回折ピークを有する着色感光性樹脂組成物。【選択図】　なし【特許請求の範囲】
【請求項１】
（Ａ）バインダー樹脂、
（Ｂ）光重合性モノマー、
（Ｃ）光重合開始剤、
（Ｄ）着色材料および
（Ｅ）溶剤
を含有し、（Ｃ）光重合開始剤として少なくともビイミダゾール化合物を含み、かつ（Ｅ）溶剤として脂肪族環状ケトン系溶剤およびプロピレングリコールモノアルキルエーテルアセテートを含む着色感光性樹脂組成物において、ビイミダゾール化合物の（１）粉末Ｘ線回折パターンがＣｕ−Ｋα特性Ｘ線回折の２θ角度で少なくとも９．７°〜９．９°の範囲および１０．０°〜１０．２°の範囲にそれぞれ回折ピークを有し、かつ脂肪族環状ケトン系溶剤がシクロペンタノンおよびシクロヘキサノンからなる群から選ばれる少なくとも１種の溶剤である着色感光性樹脂組成物。
【請求項２】
ビイミダゾール化合物が、２，２’−ビス（２−クロロフェニル）―４，４’，５，５’−テトラフェニルビイミダゾールである請求項１に記載の着色感光性樹脂組成物。
【請求項３】
（Ｃ）光重合開始剤が、さらに（２）アセトフェノン化合物、トリアジン化合物、チオール化合物および式（Ｉ）で表される化合物からなる群から選ばれる少なくとも１種の化合物を含有することを特徴とする請求項１または２に記載の着色感光性樹脂組成物。
2004109423.tif 000007
（式中、Ｒ１〜Ｒ８は、それぞれ独立して、水素原子、またはハロゲン原子、炭素数１〜６の置換されていてもよいアルキル基、炭素数１〜６の置換されていてもよいシクロアルキル基、炭素数１〜６の置換されていてもよいフェニル基、炭素数１〜６の置換されていてもよいアルコキシ基を示し、Ｘは、−ＮＲ９−、−Ｏ−、または−Ｓ−を示し、Ｒ９は、水素原子または炭素数１〜６の置換されていてもよいアルキル基を示す。）
【請求項４】
（Ａ）バインダー樹脂が、不飽和カルボン酸から導かれる構成単位を含む重合体である請求項１〜３のいずれかに記載の着色感光性樹脂組成物。
【請求項５】
（Ａ）バインダー樹脂が、不飽和カルボン酸から導かれる構成単位と（メタ）アクリレート化合物から導かれる構成単位を含む共重合体である請求項１〜４のいずれかに記載の着色感光性樹脂組成物。
【請求項６】
さらに、（３）光重合開始助剤を含有する請求項１〜５のいずれかに記載の着色感光性樹脂組成物。
【請求項７】
請求項１〜６の着色感光性樹脂組成物を、基板または先に形成された着色感光性樹脂組成物の固形分からなる層の上に塗布し、塗布された着色感光性樹脂組成物層から揮発成分を除去し、フォトマスクを介して前記層を露光し、現像するパターンの形成方法。
【請求項８】
請求項７に記載の方法で形成されたパターンを含むカラーフィルタ。
【請求項９】
請求項８に記載のカラーフィルタを使用した液晶表示装置。
【発明の詳細な説明】
【０００１】
【発明の属する技術分野】
本発明は、カラー液晶表示装置や撮像素子などに使用される着色画像（以下、画素と言うことがある。）を形成するためのレジストに好適な着色感光性樹脂組成物に関する。
【０００２】
【従来の技術】
カラー液晶表示装置や撮像素子などにおけるカラーフィルタは通常、ガラスやシリコンウェハーなどの基板上に、赤、緑および青の三原色画素を形成することにより製造されている。また、これら画素間を遮光するためのブラックマトリックスを設けるのが通常である。そして、これら各色の画素を形成するには、遮光層がパターン形成された基板上に、各色に相当する顔料を含有するレジスト液をスピンコーターにより均一に塗布した後、加熱乾燥（プリベーク）し、その塗膜を露光、現像する方法が採用されており、これらの操作をカラーフィルタに必要とされる色毎に繰り返すことにより、各色の画像を得ている。このようなレジストとして、顔料およびバインダー樹脂とともに、光重合性モノマーおよび光重合開始剤を含有する組成物が多く使用されている。また、ブラックマトリックスの形成にも、黒色顔料を含有するレジストを用いることがある。
【０００３】
このようなレジストに使用される光重合開始剤は、カラーフィルタを作製するのに必要な特性および品質を左右することから、感度が高いもの、作製したカラーフィルタの表面平滑性、パターン形状および耐薬品性が優れたものや信頼性が高いものが検討されている。それらの例としては、トリアジン系化合物、トリアジン系化合物とイミダゾール系化合物との混合物、トリアジン系化合物とイミダゾール系化合物とアミノアセトフェノン系化合物やベンゾフェノンとの混合物などを用いた着色感光性樹脂組成物が提案されている（例えば、特許文献１〜３など参照。）。さらに高感度化に関し、多官能チオール化合物並びにビイミダゾール化合物、チタノセン化合物、トリアジン化合物およびオキサジアゾール化合物から選ばれる少なくとも一種からなる混合物、２−ピペロニル−４，６−ビス（トリクロロメチル）−ｓ−トリアジン、さらには前記のトリアジン化合物とビイミダゾール系化合物および水素供与体からなる混合物が提案されている（例えば、特許文献４、特許文献５など参照。）。これらのトリアジン系化合物を光重合開始剤成分とする着色感光性樹脂組成物は、前述の長所があるものの、短所として、ビイミダゾール化合物の溶剤への溶解度が低いため溶解に長時間を要したり、未溶解成分がレジスト塗膜に残渣として発生したりしやすい問題点があった。
【０００４】
【特許文献１】特開平６−２０１９１３号公報２ページ左欄２行目−５行目
【特許文献２】特開平６−３２４４８４号公報２ページ左欄２行目−７行目
【特許文献３】特開平７−２６１０１４号公報２ページ左欄２行目−７行目
【特許文献４】特開平１０−２５３８１５号公報２ページ左欄２行目−１０行目
【特許文献５】特開２０００−２２１６７５号公報２ページ左欄２行目−２９行目
【０００５】
【発明が解決しようとする課題】
本発明の目的は、着色材料を高濃度で含有しても、高感度の着色感光性樹脂組成物を短時間に調製できる着色感光性樹脂組成物を提供することにある。また、本発明の目的は、前記の着色感光性樹脂組成物を用いて形成した着色画素を用いることにより表面平滑性、パターン形状および明度に優れた高品質のカラーフィルタを提供することにある。
【０００６】
【課題を解決するための手段】
本発明者は、上記課題を解決する新たな着色感光性樹脂組成物を開発するべく、鋭意検討の結果、特定の結晶形を有するビイミダゾール化合物と特定の溶剤とを組み合わせた着色感光性樹脂組成物が前述の課題を解決できることを見出し、本発明に至った。
すなわち本発明は、（Ａ）バインダー樹脂、（Ｂ）光重合性モノマー、（Ｃ）光重合開始剤、（Ｄ）着色材料および（Ｅ）溶剤を含有し、（Ｃ）光重合開始剤として少なくともビイミダゾール化合物を含み、かつ（Ｅ）溶剤として脂肪族環状ケトン系溶剤およびプロピレングリコールモノアルキルエーテルアセテートを含む着色感光性樹脂組成物において、ビイミダゾール化合物の（１）粉末Ｘ線回折パターンがＣｕ−Ｋα特性Ｘ線回折の２θ角度で少なくとも９．７°〜９．９°の範囲および１０．０°〜１０．２°の範囲にそれぞれ回折ピークを有し、かつ脂肪族環状ケトン系溶剤がシクロペンタノンおよびシクロヘキサノンからなる群から選ばれる少なくとも１種の溶剤である着色感光性樹脂組成物、前記の着色感光性樹脂組成物を、基板または先に形成された着色感光性樹脂組成物の固形分からなる層の上に塗布し、塗布された着色感光性樹脂組成物層から揮発成分を除去し、フォトマスクを介して前記層を露光し、現像するパターンの形成方法、前記の方法で形成されたパターンを含むカラーフィルタおよび前記のカラーフィルタを使用した液晶表示装置を提供する。
【０００７】
【発明の実施の形態】
以下、本発明を詳細に説明する。
【０００８】
本発明の着色感光性樹脂組成物は、主に顔料分散レジストとして使用されるものであって、通常は顔料である（Ｄ）着色材料、（Ａ）バインダー樹脂、（Ｂ）光重合性モノマーおよび（Ｃ）光重合開始剤として、（１）粉末Ｘ線回折パターンがＣｕ−Ｋα特性Ｘ線回折の２θ角度で少なくとも９．７°〜９．９°の範囲および１０．０°〜１０．２°の範囲にそれぞれ回折ピークを有するビイミダゾール化合物を含み、前記の各成分がシクロペンタノンおよびシクロヘキサノンからなる群から選ばれる少なくとも１種の溶剤ならびにプロピレングリコールモノアルキルエーテルアセテートを含む溶剤に溶解又は分散されている。
【０００９】
（Ａ）バインダー樹脂は、アルカリ溶解性を有し、また着色材料の分散媒として作用するものである。本発明で用いられるバインダー樹脂として、不飽和カルボン酸から導かれる構成単位を含む重合体が好ましい。前記のバインダー樹脂として、不飽和カルボン酸およびこれと共重合が可能な他のモノマーとを共重合させて得られる樹脂がより好ましい。
【００１０】
前記の不飽和カルボン酸から導かれる構成単位としては、具体的には、アクリル酸から導かれる構成単位およびメタクリル酸から導かれる構成単位が挙げられる。アクリル酸およびメタクリル酸は、それぞれ単独で、又は両者を組み合わせて用いることができる。また、これらのアクリル酸やメタクリル酸に加えて、クロトン酸、イタコン酸、マレイン酸、フマル酸など、他の不飽和カルボン酸および不飽和カルボン酸無水物からなる群から選ばれる少なくとも１種のカルボン酸を併用することもできる。また、α−（ヒドロキシメチル）アクリル酸のような、同一分子中にヒドロキシ基およびカルボキシル基を含有するモノマーを併用することもできる。
【００１１】
本発明に用いられるバインダー樹脂は、以上のような不飽和カルボン酸から導かれる構成単位と、前記の不飽和カルボン酸から導かれる構成単位と共重合可能な構成単位から得られる樹脂が好ましい。前記の不飽和カルボン酸から導かれる構成単位と共重合可能な構成単位としては、好ましくはアクリル酸エステルから導かれる構成単位が挙げられる。
【００１２】
アクリル酸エステルから導かれる構成単位としては、アクリレート化合物が挙げられ、具体的には、メチル（メタ）アクリレート、エチル（メタ）アクリレート、ブチル（メタ）アクリレート、ベンジル（メタ）アクリレート、２−ヒドロキシエチル（メタ）アクリレートおよびアミノエチル（メタ）アクリレートのような不飽和カルボン酸の無置換又は置換アルキルエステル；
シクロペンチル（メタ）アクリレート、シクロヘキシル（メタ）アクリレート、メチルシクロヘキシル（メタ）アクリレート、シクロヘプチル（メタ）アクリレート、シクロオクチル（メタ）アクリレート、メンチル（メタ）アクリレート、シクロペンテニル（メタ）アクリレート、シクロヘキセニル（メタ）アクリレート、シクロヘプテニル（メタ）アクリレート、シクロオクテニル（メタ）アクリレート、メンタジエニル（メタ）アクリレート、イソボルニル（メタ）アクリレート、ピナニル（メタ）アクリレート、トリシクロデシル（メタ）アクリレート、トリシクロデシルオキシエチル（メタ）アクリレート、アダマンチル（メタ）アクリレート、ノルボルネニル（メタ）アクリレート、ピネニル（メタ）アクリレート、ジシクロペンテニル（メタ）アクリレートおよびジシクロペンテニルオキシエチル（メタ）アクリレートのような不飽和カルボン酸の脂環式基を含むエステル；
グリシジル（メタ）アクリレートのような不飽和カルボン酸グリシジルエステル；
オキセタン（メタ）アクリレートのような不飽和カルボン酸オキセタンエステル；
オリゴエチレングリコールモノアルキル（メタ）アクリレートのようなグリコール類のモノ飽和カルボン酸エステルなどが挙げられ、好ましくは、メチル（メタ）アクリレート、ベンジル（メタ）アクリレートが挙げられる。
【００１３】
さらに好ましくは、前記の共重合体において、不飽和カルボン酸およびアクリル酸エステルと共重合が可能な他のモノマーを用いることもできる。前記の他のモノマーから導かれる構成単位としては、スチレン、α−メチルスチレンおよびビニルトルエンのような芳香族ビニル化合物；
酢酸ビニルおよびプロピオン酸ビニルのようなカルボン酸ビニルエステル；
（メタ）アクリロニトリルおよびα−クロロアクリロニトリルのようなシアン化ビニル化合物；
Ｎ−フェニルマレイミドのようなマレイミド化合物などが挙げられる。
これらは、（Ａ）バインダー樹脂の製造にあたって、それぞれ単独で用いてもよいし、２種以上組み合わせて用いてもよい。
また、さらに、必要により、アクリル酸エステル以外の不飽和化合物を併用しても差し支えない。
【００１４】
これら他の構成単位のなかでも、（メタ）アクリル酸エステル、とりわけ（メタ）アクリル酸の無置換又は置換アルキルエステルや（メタ）アクリル酸の脂環式基を含むエステルが有利に用いられる。
【００１５】
（Ａ）バインダー樹脂において、不飽和カルボン酸から導かれる構成単位は、前記共重合体の全構成単位のうち、通常１０〜５０質量％、好ましくは１５〜４０質量％の範囲で存在させるのが好ましい。不飽和カルボン酸から導かれる構成単位が前記の基準で１０〜５０質量％であると、現像液への溶解性が十分であるので、未露光部の基板上に残渣が発生することなく、また現像時に露光部の画素部分の膜減りが生じることがなく画素全体が剥離することがない傾向にあり、好ましい。
【００１６】
（Ａ）バインダー樹脂は、ポリスチレン換算の重量平均分子量が１０，０００〜１００，０００の範囲にあることが好ましく、より好ましくは１５，０００〜５０，０００の範囲である。（Ａ）バインダー樹脂の重量平均分子量が、１０，０００〜１００，０００の範囲にあると、現像時に膜減りが生じにくく、また現像時に非画素部分の抜け性が良好である傾向にあり、好ましい。
この（Ａ）バインダー樹脂は、レジスト組成物中の全固形分量に対して、通常５〜９０質量％、好ましくは１０〜７０質量％の範囲で含有される。（Ａ）バインダー樹脂が、前記の基準で５〜９０質量％であると、現像液への溶解性が十分であり、非画素部分の基板上に現像残渣が発生しにくく、また現像時に露光部の画素部分の膜減りが生じにくく、非画素部分の抜け性が良好な傾向にあり、好ましい。
【００１７】
本発明の着色感光性樹脂組成物に含まれる（Ｂ）光重合性モノマーは、光および後述する光重合開始剤の作用で重合しうる化合物であり、単官能モノマーの他、２官能、その他の多官能モノマーであることができる。
単官能モノマーの具体例としては、ノニルフェニルカルビトールアクリレート、２−ヒドロキシ−３−フェノキシプロピルアクリレート、２−エチルヘキシルカルビトールアクリレート、２−ヒドロキシエチルアクリレート、Ｎ−ビニルピロリドンなどが挙げられる。
また２官能モノマーの具体例としては、１，６−ヘキサンジオールジ（メタ）アクリレート、エチレングリコールジ（メタ）アクリレート、ネオペンチルグリコールジ（メタ）アクリレート、トリエチレングリコールジ（メタ）アクリレート、ビスフェノールＡのビス（アクリロイロキシエチル）エーテル、３−メチルペンタンジオールジ（メタ）アクリレートなどが挙げられる。
その他の多官能モノマーの具体例としては、トリメチロールプロパントリ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレートなどが挙げられる。なかでも、２官能以上の多官能モノマーが好ましく用いられる。
（Ｂ）光重合性モノマーは、着色感光性樹脂組成物中の（Ａ）バインダー樹脂および（Ｂ）光重合性モノマーの合計１００質量部に対して、通常１〜６０質量部、好ましくは５〜５０質量部の範囲で含有される。（Ｂ）光重合性モノマーの含有量が、前記の基準で１〜６０質量部の範囲であると、画素部の強度や平滑性が良好になる傾向があり、好ましい。
【００１８】
次に、本発明の着色感光性樹脂組成物に含まれる（Ｃ）光重合開始剤は、少なくとも、（Ｃ）ビイミダゾール化合物の（１）粉末Ｘ線回折パターンがＣｕ−Ｋα特性Ｘ線回折の２θ角度で少なくとも９．７°〜９．９°の範囲および１０．０°〜１０．２°の範囲にそれぞれ回折ピークを有するビイミダゾール化合物を含む。前記のビイミダゾール化合物を含む着色感光性樹脂組成物は感度が高く、またこれを用いて形成される膜の表面平滑性は良好となるので、好ましい。
また（１）に加えて、（２）アセトフェノン化合物、トリアジン化合物、チオール化合物および式（Ｉ）で表される化合物のうち少なくとも１種を含有すると、得られる着色感光性樹脂組成物は、より高感度となり好ましい。
【００１９】
2004109423.tif 000002
（式中、Ｒ１〜Ｒ８は、それぞれ独立して、水素原子、またはハロゲン、炭素数炭素数１〜６の置換されていてもよいアルキル基、炭素数１〜６の置換されていてもよいシクロアルキル基、炭素数１〜６の置換されていてもよいフェニル基、炭素数１〜６の置換されていてもよいアルコキシ基を示し、Ｘは、−ＮＲ９−、−Ｏ−、−Ｓ−を示し、Ｒ９は、水素原子、炭素数１〜６の置換されていてもよいアルキル基を示す。）
【００２０】
さらに、（３）光重合開始助剤を併用することで、得られる着色感光性樹脂組成物は更に高感度となり、これを用いてカラーフィルタを形成する際の生産性が向上するので、好ましい。
【００２１】
本発明の着色感光性樹脂組成物に含まれるビイミダゾール化合物としては、２，２’−ビス（２−クロロフェニル）―４，４’，５，５’−テトラフェニルビイミダゾール、２，２’−ビス（２、３−ジクロロフェニル）―４，４’，５，５’−テトラフェニルビイミダゾール、２，２’−ビス（２−クロロフェニル）―４，４’，５，５’−テトラフェニルビイミダゾール、２，２’−ビス（２−クロロフェニル）―４，４’，５，５’−テトラ（アルコキシフェニル）ビイミダゾール、２，２’−ビス（２−クロロフェニル）―４，４’，５，５’−テトラ（ジアルコキシフェニル）ビイミダゾール、２，２’−ビス（２−クロロフェニル）―４，４’，５，５’−テトラ（トリアルコキシフェニル）ビイミダゾール、４，４’５，５’−位のフェニル基がカルボアルコキシ基により置換されているイミダゾール化合物などが挙げられ、好ましくは２，２’−ビス（２−クロロフェニル）―４，４’，５，５’−テトラフェニルビイミダゾールである。
【００２２】
（Ｃ）光重合開始剤として（１）に加えてさらに、（２）アセトフェノン化合物、トリアジン化合物、チオール化合物および式（Ｉ）で表される化合物のうち少なくとも１種を含有することができる。
【００２３】
アセトフェノン化合物としては、ジエトキシアセトフェノン、
２−ヒドロキシ−２−メチル−１−フェニルプロパン−１−オン、
ベンジルジメチルケタール、
２−ヒドロキシ−１−〔４−（２−ヒドロキシエトキシ）フェニル〕−２−メチルプロパン−１−オン、
１−ヒドロキシシクロヘキシルフェニルケトン、
２−メチル−１−（４−メチルチオフェニル）−２−モルホリノプロパン−１−オン、
２−ベンジル−２−ジメチルアミノ−１−（４−モルホリノフェニル）ブタン−１−オン、
２−ヒドロキシ−２−メチル−１−〔４−（１−メチルビニル）フェニル〕プロパン−１−オンのオリゴマーなどが挙げられ、好ましくは２−メチル−１−（４−メチルチオフェニル）−２−モルホリノプロパン−１−オン、
２−ベンジル−２−ジメチルアミノ−１−（４−モルホリノフェニル）ブタン−１−オンが挙げられる。
トリアジン化合物としては、２，４−ビス（トリクロロメチル）−６−（４−メトキシフェニル）−１，３，５−トリアジン、
２，４−ビス（トリクロロメチル）−６−（４−メトキシナフチル）−１，３，５−トリアジン、
２，４−ビス（トリクロロメチル）−６−ピペロニル−１，３，５−トリアジン、
２，４−ビス（トリクロロメチル）−６−（４−メトキシスチリル）−１，３，５−トリアジン、
２，４−ビス（トリクロロメチル）−６−〔２−（５−メチルフラン−２−イル）エテニル〕−１，３，５−トリアジン、
２，４−ビス（トリクロロメチル）−６−〔２−（フラン−２−イル）エテニル〕−１，３，５−トリアジン、
２，４−ビス（トリクロロメチル）−６−〔２−（４−ジエチルアミノ−２−メチルフェニル）エテニル〕−１，３，５−トリアジン、
２，４−ビス（トリクロロメチル）−６−〔２−（３，４−ジメトキシフェニル）エテニル〕−１，３，５−トリアジンなどが挙げられ、好ましくは２，４−ビス（トリクロロメチル）−６−ピペロニル−１，３，５−トリアジン、
２，４−ビス（トリクロロメチル）−６−（４−メトキシスチリル）−１，３，５−トリアジン等が挙げられる。
チオール化合物としては、分子中にチオール基を有する化合物であり、チオール基を一個有するチオール化合物として、２−メルカプトベンゾチアゾール、２−メルカプトベンゾオキサゾール等の他、脂肪族基にチオール基を複数有する脂肪族多官能チオール化合物が好ましい。本発明に使用される脂肪族多官能チオールの例としては、ヘキサンジチーオル、デカンジチオール、１，４−ジメチルメルカプトベンゼン、ブタンジオールビスチオプロピオネート、ブタンジオールビスチオグリコレート、エチレングリコールビスチオグリコレート、トリメチロールプロパントリスチオグリコレ−ト、ブタンジオールビスチオプロピオネート、トリメチロールプロパントリスチオプロピオネート、トリメチロールプロパントリスチオグリコレート、ペンタエリスリトールテトラキスチオプロピオネート、ペンタエリスリトールテトラキスチオグリコレート、トリスヒドロキシエチルトリスチオプロピオネートおよび、これらの他に、多価ヒドロキシ化合物のチオグリコレート、チオプロピオネートなどが挙げられ、好ましくはトリメチロールプロパントリスチオプロピオネート、トリメチロールプロパントリスチオグリコレートおよびペンタエリスリトールテトラキスチオプロピオネートなどが挙げられ、とりわけ好ましくはペンタエリスリトールテトラキスチオプロピオネートが挙げられる。
式（Ｉ）で表される化合物としては、Ｎ−フェニルグリシン、フェノキシ酢酸、フェニルチオ酢酸、メチルフェニルチオ酢酸、エチルフェニルチオ酢酸、メチルエチルフェニルチオ酢酸、ジメチルフェニルチオ酢酸、メトキシフェニルチオ酢酸、ジメトキシフェニルチオ酢酸、クロロフェニルチオ酢酸、ジクロロフェニルチオ酢酸などが挙げられ、好ましくはジクロロフェニルチオ酢酸、フェニルチオ酢酸が挙げられる。
【００２４】
また、本発明の効果を損なわない程度であれば、この分野で通常用いられている光重合開始剤を併用することができる。光重合開始剤としては、例えば、ベンゾイン系、ベンゾフェノン系、チオキサントン系、アントラセン系、およびその他の開始剤が挙げられる。より具体的には以下のような化合物を挙げることができ、これらをそれぞれ単独で、又は２種以上組み合わせて用いることができる。
【００２５】
（ｃ）ベンゾフェノン系
ベンゾフェノン、
ｏ−ベンゾイル安息香酸メチル、
４−フェニルベンゾフェノン、
４−ベンゾイル−４′−メチルジフェニルサルファイド、
３，３′，４，４′−テトラ（ｔｅｒｔ−ブチルパーオキシカルボニル）ベンゾフェノン、
２，４，６−トリメチルベンゾフェノンなど。
【００２６】
（ｄ）チオキサントン系
２−イソプロピルチオキサントン、
４−イソプロピルチオキサントン、
２，４−ジエチルチオキサントン、
２，４−ジクロロチオキサントン、
１−クロロ−４−プロポキシチオキサントンなど。
【００２７】
（ｆ）アントラセン系
９，１０−ジメトキシアントラセン、
２−エチル−９，１０−ジメトキシアントラセン、
９，１０−ジエトキシアントラセン、
２−エチル−９，１０−ジエトキシアントラセンなど。
【００２８】
（ｇ）その他
２，４，６−トリメチルベンゾイルジフェニルフォスフィンオキシド、
１０−ブチル−２−クロロアクリドン、
２−エチルアントラキノン、
ベンジル、
９，１０−フェナンスレンキノン、
カンファーキノン、
フェニルグリオキシル酸メチル、
チタノセン化合物など。
【００２９】
また、光重合開始剤に（３）光重合開始助剤を組み合わせて用いることもできる。光重合開始助剤としては、アミン化合物が好ましく、アミン化合物は芳香族アミン化合物がより好ましい。光重合開始助剤の具体例としては、トリエタノールアミン、メチルジエタノールアミン、トリイソプロパノールアミンなどの脂肪族アミン化合物、４−ジメチルアミノ安息香酸メチル、４−ジメチルアミノ安息香酸エチル、４−ジメチルアミノ安息香酸イソアミル、４−ジメチルアミノ安息香酸２−エチルヘキシル、安息香酸２−ジメチルアミノエチル、Ｎ，Ｎ−ジメチルパラトルイジン、４，４′−ビス（ジメチルアミノ）ベンゾフェノン（通称ミヒラーズケトン）、４，４′−ビス（ジエチルアミノ）ベンゾフェノンのような芳香族アミン化合物が挙げられる。
【００３０】
（Ｃ）光重合開始剤において、（Ａ）バインダー樹脂および（Ｂ）光重合性モノマーの合計１００質量部に対し、ビイミダゾール化合物は、通常０．１〜４０質量部、好ましくは１〜３０質量部の範囲で含有される。
（２）アセトフェノン化合物、トリアジン化合物、チオール化合物および式（Ｉ）で表される化合物の１種もしくは２種以上用いる場合はその合計量が、前記の基準で、好ましくは０．１〜４０質量部、より好ましくは１〜３０質量部の範囲で含有される。
（３）光重合開始助剤は、前記の基準で好ましくは０．０１〜４０質量部、より好ましくは０．１〜３０質量部の範囲で含まれる。
また、前記のビイミダゾール化合物、（２）アセトフェノン化合物、トリアジン化合物、チオール化合物および式（Ｉ）で表される化合物のうち少なくとも１種の化合物の合計量は、前記の基準で、通常０．１〜５０質量部、好ましくは１〜４０質量部の範囲で含有される。前記の化合物の合計量が、前記の範囲にあると、着色感光性樹脂組成物が高感度となり、前記の着色感光性樹脂組成物を用いて形成した画素部の強度や、前記の画素の表面における平滑性が良好になる傾向があり、好ましい。
前記のビイミダゾール化合物の量および（２）アセトフェノン化合物、トリアジン化合物、チオール化合物および式（Ｉ）で表される化合物のうち少なくとも１種の化合物の量に加えて、（３）光重合開始助剤の量が前記の範囲にあると、また（１）〜（３）の合計量が前記の範囲にあると、得られる着色感光性樹脂組成物の感度がさらに高くなり、前記の着色感光性樹脂組成物を用いて形成するカラーフィルタの生産性が向上する傾向にあり、好ましい。
【００３１】
（Ｄ）着色材料は、通常顔料であり、顔料分散レジストに通常用いられる有機顔料又は無機顔料であることができる。無機顔料としては、金属酸化物や金属錯塩のような金属化合物が挙げられ、具体的には、鉄、コバルト、アルミニウム、カドミウム、鉛、銅、チタン、マグネシウム、クロム、亜鉛、アンチモンなどの金属の酸化物又は複合金属酸化物が挙げられる。また有機顔料として具体的には、カラーインデックス（Ｃｏｌｏｕｒ　Ｉｎｄｅｘ）（Ｔｈｅ　Ｓｏｃｉｅｔｙ　ｏｆ　Ｄｙｅｒｓ　ａｎｄ　Ｃｏｌｏｕｒｉｓｔｓ　出版）で、ピグメント（Ｐｉｇｍｅｎｔ）　に分類されている化合物が挙げられる。より具体的には、以下のようなカラーインデックス（Ｃ．Ｉ．）番号の化合物が挙げられるが、これらに限定されるわけではない。
【００３２】
Ｃ．Ｉ．ピグメントイエロー　２０，　２４，　３１，　５３，　８３，　８６，　９３，　９４，　１０９，　１１０，　１１７，　１２５，　１３７，　１３８，　１３９，　１４７，　１４８，　１５０，　１５３，　１５４，　１６６および１７３；
Ｃ．Ｉ．ピグメントオレンジ　１３，　３１，　３６，　３８，　４０，　４２，　４３，　５１，　５５，　５９，　６１，　６４　６５および７１；
Ｃ．Ｉ．ピグメントレッド　９，　９７，　１０５，　１２２，　１２３，　１４４，　１４９，　１６６，　１６８，　１７６，　　１７７，　１８０，　１９２，　２１５，　２１６，　２２４，　２４２および２５４；
Ｃ．Ｉ．ピグメントバイオレット　１４，　１９，　２３，　２９，　３２，　３３，　３６，　３７および３８；
Ｃ．Ｉ．ピグメントブルー　１５（１５：３，　１５：４，　１５：６　など），　２１，　２２，　２８，　６０および６４；
Ｃ．Ｉ．ピグメントグリーン　７，　１０，　１５，　２５，　３６および４７；
Ｃ．Ｉ．ピグメントブラウン　２８；
Ｃ．Ｉ．ピグメントブラック　１および７など。
【００３３】
これらの（Ｄ）着色材料は、それぞれ単独で、又は２種以上組み合わせて用いることができる。（Ｄ）着色材料は、着色感光性樹脂組成物中の全固形分量を基準に、通常５〜６５質量％、好ましくは１０〜６０質量％の範囲で用いられる。
（Ｄ）着色材料の含有量が、前記の基準で、５〜５５質量部の範囲であると、薄膜にしても画素の色濃度が十分であり、現像時に非画素部の抜け性が低下することがないため、残渣が発生しにくい傾向があり、好ましい。
【００３４】
（Ｅ）溶剤は、プロピレングリコールモノアルキルエーテルアセテートとしては、プロピレングリコールモノメチルエーテルアセテート、プロピレングリコールモノエチルエーテルアセテート、プロピレングリコールモノプロピルエーテルアセテート等が挙げられ、脂肪族環状ケトン系溶剤としては、シクロペンタノン、シクロヘキサノンが好ましい。さらに、本発明の効果を損なわなければ他の溶剤を併用することもできる。他の溶剤としては、この分野で用いられている各種のものであることができる。その具体例としては、エチレングリコールモノメチルエーテル、エチレングリコールモノエチルエーテル、エチレングリコールモノプロピルエーテルおよびエチレングリコールモノブチルエーテルのようなエチレングリコールモノアルキルエーテル類；
ジエチレングリコールジメチルエーテル、ジエチレングリコールジエチルエーテル、ジエチレングリコールジプロピルエーテルおよびジエチレングリコールジブチルエーテルのようなジエチレングリコールジアルキルエーテル類；
メチルセロソルブアセテートおよびエチルセロソルブアセテートのようなエチレングリコールアルキルエーテルアセテート類；
メトキシブチルアセテートおよびメトキシペンチルアセテートのようなアルキレングリコールアルキルエーテルアセテート類；
ベンゼン、トルエン、キシレンおよびメシチレンのような芳香族炭化水素類；
メチルエチルケトン、アセトン、メチルアミルケトン、メチルイソブチルケトンのようなケトン類；
エタノール、プロパノール、ブタノール、ヘキサノール、シクロヘキサノール、エチレングリコールおよびグリセリンのようなアルコール類；
３−エトキシプロピオン酸エチルおよび３−メトキシプロピオン酸メチルのようなエステル類；
γ−ブチロラクトンのような環状エステル類などが挙げられる。
これらの併用できる他の溶剤は、それぞれ単独で、又は２種類以上混合して用いることができる。
（Ｅ）溶剤の使用量は、それを含む着色感光性樹脂組成物全体の量を基準に、通常６０〜９０質量％、好ましくは７０〜８５質量％である。（Ｅ）溶剤の含有量が、前記の基準で０．１〜５０質量部の範囲であると、塗布性が良好になる傾向があり、好ましい。また、脂肪族環状ケトン系溶剤の量は、全溶剤中の５〜６０質量％、好ましくは、１０〜５０質量％である。前記の範囲であると着色感光性樹脂組成物を短時間に調製できる。
【００３５】
本発明の着色感光性樹脂組成物には、必要に応じて、充填剤、他の高分子化合物、顔料分散剤、密着促進剤、酸化防止剤、紫外線吸収剤、凝集防止材などの（Ｆ）添加剤を混合使用することもできる。
充填剤として具体的には、ガラス、シリカ、アルミナなどが、他の高分子化合物として具体的には、ポリビニルアルコール、ポリアクリル酸、ポリエチレングリコールモノアルキルエーテル、ポリフルオロアルキルアクリレートなどを用いることができる。
顔料分散剤としては、市販の顔料分散剤を用いることができ、例えば、シリコーン系、フッ素系、エステル系、カチオン系、アニオン系、ノニオン系、両性などの界面活性剤などが挙げられ、それぞれ単独でまたは２種以上を組み合わせて用いられる。前記の界面活性剤の例としては、ポリオキシエチレンアルキルエーテル類、ポリオキシエチレンアルキルフェニルエーテル類、ポリエチレングリコールジエステル類、ソルビタン脂肪酸エステル類、脂肪酸変性ポリエステル類、３級アミン変性ポリウレタン類、ポリエチレンイミン類等のほか、商品名でＫＰ（信越化学工業（株）製）、ポリフロー（共栄化学（株）製）、エフトップ（トーケムプロダクツ社製）、メガファックス（大日本インキ化学工業（株）製）、フロラード（住友スリーエム（株）製）、アサヒガード、サーフロン（以上、旭硝子（株）製）、ソルスパース（ゼネカ（株）製）、ＥＦＫＡ（ＥＦＫＡ　ＣＨＥＭＩＣＡＬＳ社製）、ＰＢ８２１（味の素（株）製）などが挙げられる。
密着促進剤として具体的には、ビニルトリメトキシシラン、ビニルトリエトキシシラン、ビニルトリス（２−メトキシエトキシ）シラン、Ｎ−（２−アミノエチル）−３−アミノプロピルメチルジメトキシシラン、Ｎ−（２−アミノエチル）−３−アミノプロピルトリメトキシシラン、３−アミノプロピルトリエトキシシラン、３−グリシドキシプロピルトリメトキシシラン、３−グリシドキシプロピルメチルジメトキシシラン、２−（３，４−エポキシシクロヘキシル）エチルトリメトキシシラン、３−クロロプロピルメチルジメトキシシラン、３−クロロプロピルトリメトキシシラン、３−メタクリロイロキシプロピルトリメトキシシラン、３−メルカプトプロピルトリメトキシシランなどが挙げられる。
酸化防止剤として具体的には、２，２′−チオビス（４−メチル−６−ｔｅｒｔ−ブチルフェノール）、２，６−ジ−ｔｅｒｔ−ブチル−４−メチルフェノールなどが挙げられる。
紫外線吸収剤として具体的には、２−（３−ｔｅｒｔ−ブチル−２−ヒドロキシ−５−メチルフェニル）−５−クロロベンゾトリアゾール、アルコキシベンゾフェノンなどが挙げられる。
他の高分子化合物として具体的には、エポキシ樹脂などの熱硬化性樹脂やポリエステル、ポリウレタン等の熱可塑性樹脂が挙げられる。
また凝集剤として具体的には、ポリアクリル酸ナトリウムなどが挙げられる。
【００３６】
本発明の着色感光性樹脂組成物は、例えば、以下のようにして調製することができる。すなわち、（Ｄ）着色材料を予め（Ｅ）溶剤と混合し、着色材料の平均粒子径が０．２μｍ以下程度となるまで、ビーズミルなどを用いて分散させる。この際、必要に応じて顔料分散剤が使用され、また（Ａ）バインダー樹脂の一部又は全部が配合されることもある。得られた分散液（ミルベース）に、（Ａ）バインダー樹脂の残り、（Ｂ）光重合性モノマーおよび（Ｃ）光重合開始剤、必要に応じて使用されるその他の成分、さらには必要により追加の溶剤を、所定の濃度となるように添加し、目的の着色感光性樹脂組成物を得る。
【００３７】
こうして調製された感光性樹脂組成物は、例えば、以下のようにして基材上に塗布し、光硬化および現像を行って、ブラックマトリックス又は着色画像とすることができる。まず、この組成物を基板（通常はガラス）上にスピンコートし、加熱乾燥（プリベーク）することにより溶剤を除去して、平滑な塗膜を得る。このときの塗膜の厚さは、およそ１〜３μｍ程度である。このようにして得られた塗膜に、目的のブラックマトリックス又は画像を形成するためのネガマスクを介して紫外線を照射する。この際、露光部全体に均一に平行光線が照射され、かつマスクと基板の正確な位置合わせが行われるよう、マスクアライナーなどの装置を使用するのが好ましい。さらにこの後、硬化の終了した塗膜を希アルカリ水溶液に接触させて非露光部を溶解させ、現像することにより、目的とするブラックマトリックス又は画像が得られる。現像後、必要に応じて１５０〜２３０℃で１０〜６０分程度の後硬化（ポストベーク）を施すこともできる。
【００３８】
パターニング露光後の現像に使用する現像液は、通常、アルカリ性化合物と界面活性剤を含む水溶液である。
アルカリ性化合物は、無機および有機のアルカリ性化合物のいずれでもよい。無機アルカリ性化合物の具体例としては、水酸化ナトリウム、水酸化カリウム、燐酸水素二ナトリウム、燐酸二水素ナトリウム、燐酸水素二アンモニウム、燐酸二水素アンモニウム、燐酸二水素カリウム、ケイ酸ナトリウム、ケイ酸カリウム、炭酸ナトリウム、炭酸カリウム、炭酸水素ナトリウム、炭酸水素カリウム、ホウ酸ナトリウム、ホウ酸カリウム、アンモニアなどが挙げられる。
また、有機アルカリ性化合物の具体例としては、テトラメチルアンモニウムヒドロキシド、２−ヒドロキシエチルトリメチルアンモニウムヒドロキシド、モノメチルアミン、ジメチルアミン、トリメチルアミン、モノエチルアミン、ジエチルアミン、トリエチルアミン、モノイソプロピルアミン、ジイソプロピルアミン、エタノールアミンなどが挙げられる。これらの無機および有機アルカリ性化合物は、それぞれ単独で又は２種以上組み合わせて用いることができる。アルカリ現像液中のアルカリ性化合物の好ましい濃度は、０．０１〜１０質量％の範囲であり、より好ましくは０．０３〜５質量％である。
【００３９】
またアルカリ現像液中の界面活性剤は、ノニオン系界面活性剤、アニオン系界面活性剤又はカチオン系界面活性剤のいずれでもよい。
ノニオン系界面活性剤の具体例としては、ポリオキシエチレンアルキルエーテル、ポリオキシエチレンアリールエーテル、ポリオキシエチレンアルキルアリールエーテル、その他のポリオキシエチレン誘導体、オキシエチレン／オキシプロピレンブロックコポリマー、ソルビタン脂肪酸エステル、ポリオキシエチレンソルビタン脂肪酸エステル、ポリオキシエチレンソルビトール脂肪酸エステル、グリセリン脂肪酸エステル、ポリオキシエチレン脂肪酸エステル、ポリオキシエチレンアルキルアミンなどが挙げられる。
アニオン系界面活性剤の具体例としては、ラウリルアルコール硫酸エステルナトリウムやオレイルアルコール硫酸エステルナトリウムのような高級アルコール硫酸エステル塩類、ラウリル硫酸ナトリウムやラウリル硫酸アンモニウムのようなアルキル硫酸塩類、ドデシルベンゼンスルホン酸ナトリウムやドデシルナフタレンスルホン酸ナトリウムのようなアルキルアリールスルホン酸塩類などが挙げられる。
カチオン系界面活性剤の具体例としては、ステアリルアミン塩酸塩やラウリルトリメチルアンモニウムクロライドのようなアミン塩又は第四級アンモニウム塩などが挙げられる。
これらの界面活性剤は、それぞれ単独で用いることも、また２種以上組み合わせて用いることもできる。
アルカリ現像液中の界面活性剤の濃度は、通常０．０１〜１０質量％の範囲、好ましくは０．０５〜８質量％、より好ましくは０．１〜５質量％である。
【００４０】
以上のような着色感光性樹脂組成物の塗布、乾燥、得られる乾燥塗膜へのパターニング露光、そして現像という各操作を経て、感光性樹脂組成物中の着色材料の色に相当する画素又はブラックマトリックスが得られ、さらにこれらの操作を、カラーフィルタに必要とされる色の数だけ繰り返すことにより、カラーフィルタが得られる。すなわち、カラーフィルタは通常、ブラックマトリックス並びに、赤、緑および青の三原色画素を基板上に配置したものであるが、ある色に相当する着色材料を含む本発明の着色感光性樹脂組成物を用いて上記の操作を行うことにより、その色のブラックマトリックス又は画素を得て、他の色についても所望の色に相当する着色材料を含む本発明の着色感光性樹脂組成物を用いて同様の操作を行い、ブラックマトリックスおよび三原色画素を基板上に配置することができる。もちろん、ブラックマトリックスおよび三原色のうちいずれか一色、二色又は三色にのみ、本発明の感光性樹脂組成物を適用することも可能である。なお、遮光層であるブラックマトリックスは、例えば、クロム層などで形成されることもあるので、この場合にはもちろん、ブラックマトリックスの形成に本発明の着色感光性樹脂組成物を用いる必要はない。
【００４１】
そして、本発明の感光液を用いて製造されたカラーフィルタは、面内の膜厚差が小さく、例えば１〜３μｍの膜厚で、面内膜厚差を０．１５μｍ以下、さらには０．０５μｍ以下とすることができる。したがって、こうして得られるカラーフィルタは、平滑性および透明性に優れたものであり、またこれをカラー液晶表示装置に組み込むことにより、優れた品質の液晶パネルを高い歩留りで製造することができる。
【００４２】
【実施例】
上記において、本発明の実施の形態について説明を行なったが、上記に開示された本発明の実施の形態は、あくまで例示であって、本発明の範囲はこれらの実施の形態に限定されない。本発明の範囲は、特許請求の範囲によって示され、さらに特許請求の範囲の記載と均等の意味　および範囲内でのすべての変更を含むものである。以下、実施例によって本発明をより詳細に説明するが、本発明はこれらの実施例によって限定されるものではない。例中、含有量ないし使用量を表す％および部は、特にことわらないかぎり質量基準である。
【００４３】
実施例１
表１に記載の各成分のうち、予め顔料とポリエステル系顔料分散剤の各全量を、溶剤であるプロピレングリコールモノメチルエーテルアセテートの部分量と混合し、ビーズミルを用いて顔料を十分に分散させ、これにプロピレングリコールモノメチルエーテルアセテートの残量を含む残りの成分を加えて混合し、着色感光性樹脂組成物を得た。
【００４４】
【表１】
2004109423.tif 000003
【００４５】
上記各成分のうち、予め顔料と顔料分散剤の各全量を、溶剤であるプロピレングリコールモノメチルエーテルアセテートが、顔料および顔料分散剤の合計量に対して８０質量％となる量で混合し、ビーズミルを用いて顔料を十分に分散させ、図１の粉末Ｘ線回折図に示すピークを有する２，２’−ビス（２−クロロフェニル）―４，４’，５，５’−テトラフェニルビイミダゾール（図１のピークの説明については、表３および表４に示した。）およびプロピレングリコールモノメチルエーテルアセテートの残量を含むその他の成分を加えて混合し、着色感光性樹脂組成物を得た。
【００４６】
２インチ角のコーニング社製＃７０５９ガラス基板を、中性洗剤、水およびアルコールで順次洗浄してから乾燥した。このガラス基板上に、上で調製した着色感光性樹脂組成物（表１）をスピンコートし、次にクリーンオーブン中、１００℃で３分間プリベークした。冷却後、このレジスト塗布基板と石英ガラス製フォトマスク（透過率を１〜１００％の範囲で階段状に変化させるパターンと１μｍから５０μｍまでのライン／スペースパターンを有する）との間隔を１００μｍとし、ウシオ電機（株）製の超高圧水銀ランプを用いて大気雰囲気下、５０ｍＪ／ｃｍ２の露光量で光照射した。その後、非イオン系界面活性剤０．１２％と水酸化カリウム０．０４％を含む水系現像液に上記塗膜を室温で所定時間浸漬して現像し、水洗後、２２０℃で３０分間ポストベークを行った。そして、プリベーク後、現像後およびポストベーク後の基板表面を観察し、以下の項目について結果を表２に示した。
【００４７】
実施例２
実施例１において、シクロヘキサノンをシクロペンタノンに変更する以外は、実施例１と同様の操作を行った。
比較例１
【００４８】
実施例１において、シクロヘキサノンをプロピレングリコールモノメチルエーテルアセテートに変更する以外は、実施例１と同様の操作を行ったが、均一な着色感光性樹脂組成物が得られなかった。
【００４９】
【表２】
2004109423.tif 000004
【００５０】
表中の注釈の説明
＊１：室温下、撹拌のみで均一な着色感光性樹脂組成物を調製できる場合：○、室温下、撹拌のみで均一な着色感光性樹脂組成物を調製できない場合：×
＊２：現像しても表面荒れがないパターンを形成するために必要な最低必要露光量を示す。
＊３：現像工程を省略して作製した塗膜部のＣ光源、２度視野のＣＩＥ色度（ｘ、ｙ、Ｙ）を顕微分光測光装置（ＯＳＰ−ＳＰ２００；オリンパス販売（株）製）により測定した。同一色度（ｘ，ｙ）において、Ｙ値が大きいほど明度が高いことを示す。（０．２８２、０．６０６）に色度を合わせた。
＊４：露光量３０ｍＪ／ｃｍ２で露光し、現像およびポストベーク（２２０℃×２０分）後の画素断面を走査型電子顕微鏡（Ｓ−４１００；（株）日立製作所製）を用いて観察した。（逆テーパー形状でない形状；○、逆テーパー形状；×）
＊５：評価に至らなかった；−
【００５１】
表２から、本発明の特定のビイミダゾール化合物および特定の溶剤の組み合わせを含む実施例１および２に記載の着色感光性樹脂組成物は、室温下での撹拌のみで均一な溶液を調製することができたことがわかる。これを用いてカラーフィルタを形成する際には未溶解物が異物としてカラーフィルタ上に残存することがないので、カラーフィルタの歩留まりおよび生産性を低下させることがない。一方、本発明における特定のビイミダゾール化合物および特定の溶剤の組み合わせを含まない比較例１の着色感光性樹脂組成物では、室温下での撹拌のみでは均一な着色感光性樹脂組成物が得られず、未溶解物が残存したので、この着色感光性樹脂組成物を用いてカラーフィルタを形成する際には未溶解物が異物としてカラーフィルタ上に残存し、カラーフィルタの歩留まりおよび生産性を低下させる可能性がある。
【００５２】
【表３】
2004109423.tif 000005
【００５３】
【表４】
2004109423.tif 000006
【００５４】
【発明の効果】
本発明の着色感光性樹脂組成物は、着色材料を高濃度で含有しても、感度に優れる。また、本発明の着色感光性樹脂組成物により得られる着色画素は、表面平滑性、パターン形状、および明度に優れる。したがって、本発明の着色感光性樹脂組成物を顔料分散レジストとして使用し、カラーフィルタを作製する場合、歩留まりおよび生産性を低下させることがなく、かつ高品質なカラーフィルタを得ることができる。
【図面の簡単な説明】
【図１】実施例１、実施例２および比較例１で用いた２，２’−ビス（２−クロロフェニル）−４，４’，５，５’−テトラフェニルビイミダゾールのＸ線回折図を示す。
【図１】
2004109423.tif 000008